"少なくともA透明樹脂、B光重合性モノマー、C光重合開始剤、D界面活性剤、E溶剤を含有する感光性カラーフィルタ用白色組成物であり、この感光性カラーフィルタ用白色組成物を基板に塗布し、乾燥して得られた塗膜に対する水の接触角が65°以上85°以下であることを特徴とする感光性カラーフィルタ用白色組成物。基板上に少なくともブラックマトリックスと、請求項1に記載の感光性カラーフィルタ用白色組成物を用いて得られた白色画素と、複数色の着色画素とを具備したことを特徴とするカラーフィルタ。したがって、本発明の目的は、残渣を生じることなく良好なパターン密着性維持することができる、カラーフィルタ用感光性白色組成物を提供することにある。また、他の目的としては、このカラーフィルタ用感光性白色組成物を用いて形成した塗膜及びカラーフィルタを提供することである。上記の課題を解決するための手段として、請求項1に記載の発明は、少少なくともA透明樹脂、B光重合性モノマー、C光重合開始剤、D界面活性剤、E溶剤を含有する感光性カラーフィルタ用白色組成物であり、この感光性カラーフィルタ用白色組成物を基板に塗布し、乾燥して得られた塗膜に対する水の接触角が65°以上85°以下であることを特徴とする感光性カラーフィルタ用白色組成物である。また、請求項2に記載の発明は、基板上に少なくともブラックマトリックスと、請求項1に記載の感光性カラーフィルタ用白色組成物を用いて得られた白色画素と、複数色の着色画素とを具備したことを特徴とするカラーフィルタである。本発明のカラーフィルタの画素を形成している感光性白色組成物の途膜に対する水の接触角を水の接触角が65°以上85°以下に調整することにより、フォトリソ法の現像過程において密着性に優れ、現像残渣が残らないカラーフィルタ用白色組成物、及び密着性に優れ、現像残渣によるピンホールや異物欠陥のないカラーフィルタを得ることが可能となる。本発明の感光性カラーフィルタ用白色組成物及び白色画素と複数色の着色画素とを具備したカラーフィルタについて、その実施形態を詳細に説明する。本発明のカラーフィルタは、基板上に少なくともブラックマトリックス、複数色の着色画素、白色画素を有している。透明基板上に着色画素やブラックマトリックスを形成する方法としては顔料分散法が主流となっている。顔料分散法は、有機顔料などの色材を分散した感光性着色組成物の塗布層を公知のフォトリソグラフィー法によってパターニングすることにより、カラーフィルタを複数の着色層赤色、緑色、青色などの画素に形成する方法である。本発明の感光性白色組成物も同様に、フォトリソグラフィー法によってパターニングする。透明基板としては、ソーダ石灰ガラス、低アルカリ硼珪酸ガラス、無アルカリアルミノ硼珪酸ガラスなどのガラス板を用い、この透明基板に、前記したようにまずブラックマトリックスの遮光パターンをあらかじめ形成する。アルカリ現像型着色レジスト材として調整した感光性白色組成物及び感光性着色組成物を用いて、それぞれ1色ずつ、BMブラックマトリックス形成済みの透明基板上に、スプレーコートやスピンコート、スリットコート、ロールコートなどの塗布方法により、乾燥膜厚が0.5~3μmとなるように塗布する。必要により乾燥された膜には、この膜と接触あるいは非接触状態で設けられた所定のパターンを有するマスクを通して紫外線露光を行う。その後、炭酸ナトリウムや水酸化ナトリウムなどの水性アルカリ現像液に浸漬するか、若しくは、スプレーなどにより現像液を噴霧して未硬化部を除去し所望のパターンを形成して白色画素を含む各色のフィルタセグメント及び積層PSPhotoSpacerを形成する。積層PSは、液晶表示装置用スペーサを着色層の重ね合わせにより形成したものであり、通常BMの上に感光性着色組成物を複数色乗り上げ重ねることで、カラーフィルタの開口率を低下させないように形成される。さらに、感光性白色組成物及び感光性着色組成物の重合を促進して硬膜するために、それぞれ必要に応じて、加熱を施す。複数色の入色順を限定するものではないが、アライメントの都合、及び積層PSの形成性のため、BM形成後、はじめに本発明の感光性白色組成物を用いて透明な白色画素を形成し、その後着色層の塗布、露光、現像の工程を経て、赤色画素、緑色画素、青色画素等を形成する。通常のカラーフィルタにおいて、BMの厚さは0.5~3μm、幅は3~30μmの範囲である。この膜厚は、感光性白色組成物、あるいは感光性着色組成物の組成や塗布方法により調整可能である。BMは黒色樹脂を用いて形成され、液晶表示装置のコントラストアップのために各画素間に形成する細い遮光パターンである。黒色の色材としては、カーボンブラックや酸化チタン、あるいは複数の有機顔料を用いることができる。ブラックマトリックス層を形成する方法としては、黒色非感光性樹脂を用いフォトリソグラフィー法によって保護レジストを形成し、エッチングによってマトリックス状、あるいはストライプ状に形成する方法、あるいは黒色感光性樹脂を用いフォトリソグラフィー法によってマトリックス状あるいはストライプ状に形成する方法がある。透明樹脂は、黒色顔料や着色顔料あるいは透明体質顔料を分散させる樹脂であって、画素パターン露光後の現像において、未露光部がアルカリ現像液により溶解除去できる樹脂である。具体的には、アルキルアクリレート、環状アクリレート、環状メタクリレート、ヒドロキシエチルエチルアクリレート、ヒドロキシエチルメタクリレート等のアクリル系モノマートエチレン性の不飽和基を有するラジカル重合性のモノマーからなるアクリル系透明樹脂、フルオレン骨格を有するエポキシアクリレート透明樹脂、多官能エポキシ樹脂にエチレン性の不飽和基を有するラジカル重合性のモノマーを付加させたタイプの樹脂を使用することができるが、上記樹脂に限定されるものではない。B光重合性モノマーとしては、例えば、以下に示すようなモノマーを混合して、又は単独で使用することができる。例えば、2-ヒドロキシエチルメタアクリレート、2-ヒドロキシプロピルメタアクリレート、2-エチルヘキシルメタアクリレート等の水酸基を含むモノマーや、エチレングリコールジメタアクリレート、ジエチレングリコールジメタアクリレート、トリエチレングリコールジメタアクリレート、テトラエチレングリコールジメタアクリレート、テトラメチレングリコールジメタアクリレート、トリメチロールプロパントリメタアクリレート、トリメチロールエタントリメタアクリレート、ペンタエリスリトールジメタアクリレート、ペンタエリスリトールトリメタアクリレート、ペンタエリスリトールテトラメタアクリレート、ジペンタエリスリトールテトラメタアクリレート、ジペンタエリスリトールヘキサメタアクリレート、グリセロールメタアクリレート等のメタアクリル酸エステル類、あるいは、ペンタエリストールトリメタアクリレート、ジペンタエリストールヘキサメタアクリレート、トリシクロデカニルメタアクリレート、ジペンタエリストールヘキサメタアクリレートのカプロラクトン付加物のヘキサメタアクリレート、メラミンメタアクリレートなどが上げられる。前記重合性モノマーの一部が、カルボキシル基含有多官能性単量体を含む重合性モノマーであることが好ましく、例えば、ペンタエリスリトール又はその誘導体であっても良い。ラジカル重合性モノマーの重合反応を開始させる活性種を発生する光重合開始剤としては、tert-ブチルペルオキシ-iso-ブタレ-ト、2,5-ジメチル-2,5-ビスベンゾイルジオキシヘキサン、1,4-ビス[α-tert-ブチルジオキシ-iso-プロポキシ]ベンゼン、ジ-tert-ブチルペルオキシド、2,5-ジメチル-2,5-ビスtert-ブチルジオキシヘキセンヒドロペルオキシド、α-iso-プロピルフェニル-iso-プロピルヒドロペルオキシド、2,5-ビスヒドロペルオキシ-2,5-ジメチルヘキサン、tert-ブチルヒドロペルオキシド、1,1-ビスtert-ブチルジオキシ-3,3,5-トリメチルシクロヘキサン、ブチル-4,4-ビスt-ブチルジオキシバレレ-ト、シクロヘキサノンペルオキシド、2,2,5,5-テトラtert-ブチルペルオキシカルボニルベンゾフェノン、3,3,4,4-テトラter-ブチルペルオキシカルボニルベンゾフェノン、3,3、4,4-テトラtert-アミルペルオキシカルボニルベンゾフェノン、3,3,4,4-テトラtert-ヘキシルペルオキシカルボニルベンゾフェノン、3,3-ビスtert-ブチルペルオキシカルボニル-4,4-ジカルボキシベンゾフェノン、tert-ブチルペルオキシベンゾエト、t-ブチルジペルオキシイソフタレトなどの有機過酸化物や、9,10-アンスラキノン、1-クロロアンスラキノン、2-クロロアンスラキノン、オクタメチルアンスラキノン、1,2-ベンズアンスラキノンなどのキノン類や、ベンゾインメチル、ベンゾインエチルエーテル、α-メチルベンゾイン、α-フェニルベンゾインなどのベンゾイン誘導体などを挙げることができる。さらに、本発明で使用することのできる光重合開始剤としては、チバスペシャルティケミカルズ社製のIrgacure651、184、1173、907、369、379、819、CGI124やBASF社製のTPO、日本化薬株製のKayacureDTEX、あるいは4,4‘-ジエチルアミノベンゾフェノン、4,4’-ジメチルアミノベンゾフェノンのようなベンゾフェノン類のほかに、ビイミダゾール化合物、トリアジン化合物などをあげることができる。また、感光性着色組成物には、顔料を充分に組成物中に分散させ、基板上の塗布を容易にするために有機溶剤を含有させる。有機溶剤としては、例えばシクロヘキサノン、エチルセロソルブアセテート、ブチルセロソルブアセテート、1-メトキシ-2-プロピルアセテート、ジエチレングリコールジメチルエーテル、エチルベンゼン、エチレングリコールジエチルエーテル、キシレン、エチルセロソルブ、メチル-nアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独で若しくは混合して用いることができる。本発明のカラーフィルタに係る感光性着色組成物に含有される着色顔料としては、一般に市販されている有機顔料を用いることができる。また、形成するフィルタセグメントの色相に応じて、染料、天然色素、無機顔料を併用することができる。有機顔料としては、発色性が高く、且つ耐熱性、特に耐熱分解性の高いものが好適に用いられる。有機顔料は、1種を単独で、又は2種以上を混合して用いることができる。また、有機顔料は、ソルトミリング、アシッドペースティング等により微細化したものであってもよい。以下に、本発明のカラーフィルタ基板に係る感光性着色組成物に使用可能な有機顔料の具体例を、カラーインデックスC.I.番号で示す。赤色画素には、例えば、色材として、C.I.PigmentRed7、14、41、48:2、48:3、48:4、81:1、81:2、81:3、81:4、146、168、177、178、179、184、185、187、200、202、208、210、246、254、255、264、270、272、279等の赤色顔料を用いることができ、黄色顔料や橙色顔料を併用することもできる。黄色顔料としては、C.I.PigmentYellow1、2、3、4、5、6、10、12、13、14、15、16、17、18、24、31、32、34、35、735:1、36、36:1、37、37:1、40、42、43、53、55、60、61、62、63、65、73、74、77、81、83、93、94、95、97、98、100、101、104、106、108、109、110、113、114、115、116、117、118、119、120、123、126、127、128、129、138、139、147、150、151、152、153、154、155、156、161、162、164、166、167、168、169、170、171、172、173、174、175、176、177、179、180、181、182、187、188、193、194、199、198、213、214等が挙げられる。橙色顔料としては、C.I.PigmentOrange36、43、51、55、59、61、71、73等を用いることができる。赤色画素が、これら顔料のなかでジケトピロロピロール系赤色顔料、アントラキノン系赤色顔料のうち1種類以上を含む場合には、任意のRthリタデーションの値を得ることが容易になるため、好ましい。なぜなら、ジケトピロロピロール系赤色顔料は、その微細化処理を工夫することにより、Rthを正負のどちらにすることも可能であり、その絶対値もある程度制御可能である。また、アントラキノン系赤色顔料は、微細化処理に関わらず0に近いRthを得やすい。その使用量は、顔料の合計質量を基準として、ジケトピロロピロール系赤色顔料を10~90質量、アントラキノン系赤色顔料を5~70質量とすることが、画素の色相や明度、膜厚、コントラスト等の点から好ましい。特に、コントラストに着目した場合、ジケトピロロピロール系赤色顔料を25~75質量、アントラキノン系赤色顔料を30~60質量とすることがより好ましい。緑色画素には、例えば、C.I.PigmentGreen7、10、36、37、58等の緑色顔料を用いることができ、黄色顔料を併用することもできる。黄色顔料としては、赤色画素に用いる顔料として挙げたものと同様のものが使用可能である。青色画素には、例えば、C.I.PigmentBlue15、15:1、15:2、15:3、15:4、15:6、16、22、60、64等の青色顔料を用いることができ、紫色顔料を併用することもできる。紫色顔料としては、C.I.PigmentViolet1、19、23、27、29、30、32、37、40、42、50等が挙げられる。青色画素が、これら顔料のなかで金属フタロシアニン系青色顔料と、ジオキサジン系紫色顔料のうち1種類以上を含む場合には、0に近い位相差を得ることが容易になる。その使用量は、顔料の合計質量を基準として、金属フタロシアニン系青色顔料を40~100質量、ジオキサジン系紫色顔料を1~50質量とすることが、画素の色相や明度、膜厚等の点から好ましい。さらに金属フタロシアニン系青色顔料を50~98質量、ジオキサジン系紫色顔料を2~25質量とすることがより好ましい。上記において金属フタロシアニン系青色顔料としてはC.I.PigmentBlue15:6、ジオキサジン系紫色顔料としてはC.I.PigmentViolet23が、優れた耐光性、耐熱性、透明性、および着色力等の点から好適である。樹脂に顔料を分散する際には、適宜、界面活性剤、樹脂型顔料分散剤、色素誘導体等の分散剤が使用できる。また、塗布性向上、感度の向上、密着性の向上などを目的として、連鎖移動剤、界面活性剤、シランカップリング剤等の添加剤を添加しても良い。界面活性剤としては、例えば、カチオン系、アニオン系、ノニオン系、両性、シリコーン系、フッ素系等が挙げられる。具体例としては、ポリオキシエチレンラウリルエーテル、ポリオキシエチレンステアリルエーテル、ポリオキシエチレンオレイルエーテル等のポリオキシエチレンアルキルエーテル類;ポリオキシエチレンn-オクチルフェニルエーテル、ポリオキシエチレンn-ノニルフェニルエーテル等のポリオキシエチレンアルキルフェニルエーテル類;ポリエチレングリコールジラウレート、ポリエチレングリコールジステアレート等のポリエチレングリコールジエステル類;ソルビタン脂肪酸エステル類;脂肪酸変性ポリエステル類;3級アミン変性ポリウレタン類;ポリエチレンイミン類等のほか、以下商品名で、KP信越化学工業株製、ポリフロー共栄社化学株製、エフトップトーケムプロダクツ社製、メガファック大日本インキ化学工業株製、フロラード住友スリーエム株製、アサヒガード、サーフロン以上、旭硝子株製、Disperbykビックケミージャパン株製、ソルスパースゼネカ株製、EFKAエフカーケミカルズビーブイEFKA社製、等を挙げることができる。これらの界面活性剤は、単独で又は2種以上を混合して使用することができる。本発明において、感光性カラーフィルタ用白色組成物を基板に塗布し、乾燥して得られた途膜に対する水の接触角が一定の範囲において有効であるのは、接触角と水溶性に相関があり、分散剤の水溶性すなわち水との親和性が現像性に影響するためと考えられる。そのため、適切な水溶性を有することが必須の要件であり、上記界面活性剤を感光性白色組成物に含有させることで、途膜と水の接触角が小さい、すなわち水との親和性が高い塗膜を作製することができる。接触角が小さければ、水との親和性が増すことにより現像過程における残渣発生を防ぐことができる一方で、密着性が悪くなる懸念がある。界面活性剤の種類と量を調整することにより現像密着性と残渣のバランスをとる必要がある。感光性着色組成物は、各成分を混合し、シェーカー、デスパー、三本ロールミル、二本ロールミル、サンドミル、ニーダー、アトライター等の各種分散手段を用いて微細にすることにより製造することができる。また、感光性着色組成物は、遠心分離、焼結フィルタ、メンブレンフィルタ等の手段にて、5μm以上の粗大粒子、好ましくは1μm以上の粗大粒子、さらに好ましくは0.5μm以上の粗大粒子、および混入した塵の除去を行うことが好ましい。本発明に係る感光性白色組成物は、前述したように、少なくとも、透明樹脂、光重合成モノマー、光重合開始剤、溶剤からなる。本発明のカラーフィルタ基板では画素上に、さらに透明保護層を形成しても良い。垂直配向の液晶やOCBOpticallyCompensatedBirefringenceと呼ばれる液晶、強誘電性液晶、ECBElectricalControlledBirefringenceと呼ばれる液晶など、透明電極による液晶セルギャップの厚み方向の電界駆動が必要な液晶では、画素およびを形成する工程と透明保護層を形成する工程の後に、透明導電膜を形成する工程を入れることもできる。この場合には積層上の透明電極の上か対向基板のスペーサが接触する部位に絶縁層を形成する。この絶縁層は、視野角や応答性改善などの液晶配向規制配向制御を目的とした配向規制突起と同時に形成しても良い。絶縁層はカラーフィルタとして、透明導電膜形成が不必要な、たとえばIPS横電界方式の液晶表示装置の場合はこれを省くことができる。液晶が垂直に配向する、たとば、VA方式の液晶表示装置では、あらかじめブラックマトリクス、白色画素、着色画素層及び積層PS上に透明電極を形成し、この透明電極上に、さらに透明樹脂を用いたスペーサや配向制御用の突起を形成しても良い。透明導電膜を形成する方法は、蒸着、イオンプレーティング、スパッタリングと呼ばれる真空成膜の手法が一般的である。透明導電膜には、インジウム、スズ、ガリウム、亜鉛などの金属酸化物の複合酸化物を用いることができる。<実施の形態>以下に、本発明の具体的実施例について説明する。なお、本発明はその要旨を超えない限り以下の実施例に限定されるものではない。なお、実施例及び比較例中、部及びとは質量部及び質量をそれぞれ意味する。感光性白色組成物は、透明樹脂、光重合性モノマー、光重合開始剤、界面活性剤、体質顔料、有機溶剤を均一になるように攪拌混合した後、1μmのフィルタで濾過し調整した。透明樹脂に対する界面活性剤の添加率を変えて、塗膜の水に対する接触角を変化させ、現像性、密着性を評価した。感光性白色組成物に用いた透明樹脂はアクリル樹脂溶液であり、樹脂の分子量は、GPCゲルパーミエーションクロマトグラフィにより測定したポリスチレン換算の質量平均分子量である。その調整を以下に示す。A透明樹脂はアクリル樹脂溶液からなっており、調整は、反応容器にシクロヘキサノン370部を入れ、容器に窒素ガスを注入しながら80°Cに過熱して、同温度で下記モノマー及び熱重合開始剤の混合物を1時間かけて滴下して重合反応を行った。組成はメタクリル酸を20.0部、メチルメタクリレート10.0部、n-ブチルメタクリレートを55.0部、2-ヒドロキシエチルメタクリレートを15.0部、2,2‘アゾビスイソブチロニトリルを4.0部である。滴下終了後、さらに80°Cで3時間反応させた後、アゾビスイソブチロニトリル1.0部をシクロヘキサノン50部に溶解させたものを添加し、さらに80°Cで1時間反応を続行して、アクリル樹脂の溶液を得た。このアクリル樹脂の質量平均分子量Mwは、約40000であった。室温まで冷却した後、樹脂溶液約2gをサンプリングして180°Cで20分間過熱乾燥し、不揮発分を測定し、測定結果に基づき、先に合成したアクリル樹脂溶液に不揮発分が30になるようにシクロヘキサノンを添加して、アクリル樹脂溶液を調整した。またB光重合成モノマーは東亞合成社製アロニックスM402を、C光重合開始剤はチバスペシャリティケミカルズ社製イルガキュア907を、D界面活性剤は住友スリーエム社製;フロラードFC-430を、E機溶剤はEEPエチル-3-エトキシプロピオネート/シクロヘキサノンを用いて感光性白色組成物を得た。作製した感光性白色組成物は6種類で、A透明樹脂100部、B光重合性モノマー50部、C光重合開始剤39.9部、E有機溶剤100部に対して、D界面活性剤の添加量を2.5部、2.0部、1.0部、0.75部、0.5部、0.4部と変化させた。得られた感光性白色組成物をガラス基板に、スピンレスコートにより仕上がり膜厚が2.0μmとなるように塗布した。90°C5分間乾燥の後、白色画素形成用のストライプ状フォトマスクを介して、高圧水銀灯の光を300mJ/cm2照射した。露光後の白色塗膜にイオン交換水を滴下し、10秒後の接触角を測定した。D界面活性剤の添加量によって、接触角は105°、96°、85°、70°、65°、63°に変化した。ストライプ状フォトマスクを介して光照射された感光性白色組成物をアルカリ現像液にて露光後の白色塗膜を60秒間現像して、ストライプ形状の白色画素を得た。その後、230°C30分で硬膜し、白色画素を得たなお、アルカリ現像液は炭酸ナトリウムを1.5重量、炭酸水素ナトリウムを0.5質量、陰イオン系界面活性剤花王ぺリレックスNBLを8.0重量、水を90.0質量で調整した。D界面活性剤の添加量によって、接触角を変化させた感光性白色組成物の現像性と密着性を調べた。現像性に関しては残渣の発生の有無を目視で確認して判断し、残渣の発生のないものを、現像性良好○、残渣の発生が見られるものを現像性が悪い×とした。密着性に関しては、ハガレの有無を目視で確認して判断し、ハガレの発生のないものを、密着性良好○、ハガレのあるものを密着性が悪い×とした。その結果を表1に示す。界面活性剤の量によって、白色塗膜に対する水の接触角を調整でき、界面活性剤の添加量が少なく、乾燥して得られた塗膜に対する水の接触角が65°以下であると密着性が悪くなった。逆に、界面活性剤の添加量が多く、乾燥して得られた塗膜に対する水の接触角が85°以上になると、現像性が悪くなり残渣の発生が見られることが分かった。この接触角を低減することにより、現像における残渣を低減することができることが示され、下げすぎると密着性に対して悪影響があることから、乾燥して得られた塗膜に対する水の接触角が65°以上85°以下であることが、感光性カラーフィルタ用白色組成物として必要なことが分かった。乾燥して得られた塗膜に対する水の接触角が65°以上85°以下である感光性カラーフィルタ用白色組成物を用いて作製したカラーフィルタは異物起因のピンホールや異物欠陥がなく良好な画像を表示できることも分かった。"